FR 2928146 A1 20090904 FR 0851281 A 20080228 PRODUIT A BASE DE FIBRES MINERALES ET SON PROCEDE D'OBTENTION L'invention concerne les produits à base de laine minérale, telle que de la laine de verre, destinée à entrer notamment dans la composition de produits d'isolation thermique et éventuellement acoustique, plus particulièrement pour le doublage de parois et/ou de toitures. io Sur le marché de l'isolation, les fournisseurs souhaitent toujours proposer des produits de plus en plus performants en termes d'isolation thermique. La performance thermique d'un produit est généralement rendue par la connaissance de la conductivité thermique X. On rappelle que la conductivité thermique d'un produit est la capacité du produit à se laisser traverser par un 15 flux de chaleur; elle est exprimée en W/m.K. Plus cette conductivité est faible, plus le produit est isolant, et meilleure est donc l'isolation thermique. Sur le marché actuel, les produits à base de fibres minérales qui sont en laine de roche ou en laine de verre se placent entre 0,040 et 0,035 W/m.K, voire au mieux à 0,032 W/m.K. 20 D'autres solutions permettent d'obtenir une conductivité thermique de 0,032 W/m.K, voire même 0,031 W/m.K, mais il s'agit de produits totalement différents, tels qu'à base de polystyrènes expansés spéciaux. Or, l'invention se place uniquement dans le domaine des produits à base de fibres minérales. Les produits à base de laine minérale, en particulier de laine de verre, sont 25 obtenus par un procédé connu de centrifugation interne associée à un étirage par un courant gazeux à haute température. Ce procédé de formation de fibres consiste à introduire un filet de verre fondu dans un centrifugeur, encore appelé assiette de fibrage, tournant à grande vitesse et percé à sa périphérie par un très grand nombre d'orifices par lesquels 30 le verre est projeté sous forme de filaments sous l'effet de la force centrifuge. Ces filaments sont alors soumis à l'action d'un courant annulaire d'étirage à température et vitesse élevées qui est produit par un brûleur et qui longe la paroi du centrifugeur, courant qui les amincit et les transforme en fibres. Les fibres formées sont entraînées par ce courant gazeux d'étirage vers un dispositif de réception généralement constitué par une bande perméable aux gaz qui est associée à des moyens d'aspiration. Un liant nécessaire pour lier les fibres en un produit laineux est pulvérisé sur les fibres pendant qu'elles sont tirées vers le dispositif de réception. L'accumulation de fibres sur le dispositif de réception sous l'effet de l'aspiration fournit un tapis de fibres dont l'épaisseur peut varier selon le produit final à obtenir. Ce procédé de transformation du verre en fibres est extrêmement complexe et requiert l'équilibrage d'un grand nombre de paramètres variables. En io particulier, la pression du brûleur ainsi que la vitesse du gaz d'étirage jouent un rôle important dans l'optimisation de l'affinage de fibres. La conception de l'assiette de fibrage est également un facteur important. Généralement, les fibres obtenues par centrifugation interne présentent un diamètre moyen de 3 pm, ce qui correspond à un micronaire de 3 sous 15 5 grammes, ou encore un diamètre moyen de 2 pm, correspondant à un micronaire de 2,8 sous 5 grammes. On rappelle que la finesse des fibres est déterminée par la valeur de leur micronaire (F) sous 5 g. La mesure du micronaire appelée aussi " indice de finesse " rend compte de la surface spécifique grâce à la mesure de la perte de 20 charge aérodynamique lorsqu'une quantité donnée de fibres extraites d'un matelas non ensimé est soumise à une pression donnée d'un gaz - en général de l'air ou de l'azote. Cette mesure est usuelle dans les unités de production de fibres minérales, est réalisée selon la norme DIN 53941 ou ASTM D 1448 et utilise un appareil dit " appareil micronaire ". 25 Toutefois un tel appareil présente une limite de mesure quant à une certaine finesse des fibres. Pour des fibres très fines, une finesse (� le micronaire �) peut être mesurée en I/min grâce à une technique connue et décrite dans la demande de brevet WO2003/098209. Cette demande de brevet concerne en effet un dispositif de détermination de l'indice de finesse de fibres comportant 30 un dispositif de mesurage de l'indice de finesse, ledit dispositif de mesurage de l'indice de finesse étant pourvu d'une part, d'au moins un premier orifice relié à une cellule de mesure adaptée pour recevoir un échantillon constitué d'une pluralité de fibres et d'autre part, d'un second orifice relié à un dispositif de mesurage d'une pression différentielle située de part et d'autre dudit échantillon, ledit dispositif de mesurage de la pression différentielle étant destiné à être relié à un dispositif de production d'écoulement de fluide, caractérisé en ce que le dispositif de mesurage de l'indice de finesse comporte au moins un débitmètre volumétrique du fluide traversant ladite cellule. Ce dispositif donne des correspondances entre des valeurs � micronaire � et des litres par minute (I/mn). A titre indicatif, on peut noter selon ce document WO2003/098209, une relation de correspondance entre les valeurs micronaire et la valeur du diamètre moyen de l'échantillon de fibres. Globalement, une valeur micronaire d'environ io 12 I/mn correspond à un diamètre moyen de 2,5 à 3 pm, une valeur de 13,5 I/mn correspond sensiblement à un diamètre moyen de 3 à 3,5 pm, et enfin 18 I/mn à environ 4 à 5 pm. Des fibres fines d'environ 3 pm de diamètre moyen ont été réalisées pour certaines applications. 15 En particulier pour obtenir des voiles de verre de quelques millimètres d'épaisseur en vue de réaliser des filtres aérosols ou des séparateurs de batterie, le document WO 99/65835 propose un dispositif par centrifugation interne qui autorise ainsi l'obtention de fibres d'environ 3 pm de diamètre. Le dispositif de ce document comprend une assiette de centrifugation dotée d'orifices qui sont 20 rassemblés en rangées, au moins deux rangées adjacentes ayant des orifices de diamètres différents et la hauteur de formation des fibres par l'assiette de centrifugation est inférieure ou égale à 35 mm. Mais ce type d'application pour filtres utilisant en outre des produits de très faible épaisseur, est très éloigné de l'application à des produits isolants thermiquement, et ne fait nullement référence 25 à la notion de conductivité thermique. Pour une autre application, en vue de produits d'isolation, on connaît du document EP1370496 un dispositif par centrifugation interne qui fournit des fibres fines dont le diamètre moyen n'est pas supérieur à 3,5 micromètres, avec 2,1 pm comme plus bas diamètre moyen obtenu. 30 Dans ce but, le brûleur de ce dispositif présente certaines spécificités en combinaison avec une configuration particulière de l'assiette de centrifugation. L'assiette comprend ainsi au moins deux zones annulaires dont le nombre d'orifices par unité de surface est différent d'une valeur supérieure ou égale à 5 %, la distance entre les centres des orifices les plus proches voisins d'une même zone annulaire étant sensiblement constante sur l'ensemble d'une même zone annulaire, et cette distance variant d'une zone à une autre d'au moins 3 %, en étant décroissante du haut vers le bas de l'assiette en position de centrifugation. Un tel dispositif qui engendre des fibres plus fines améliore la conductivité thermique des produits obtenus pour une densité équivalente à celle des produits usuels. L'exemple donné dans ce document est un produit d'épaisseur 80 mm qui fournit à faible densité (9 kg/m3) une conductivité assez bonne de 41,2 W/m.K. Toutefois, on souhaite toujours améliorer la conductivité thermique d'un io produit afin d'atteindre une performance d'isolation satisfaisante sans pour autant utiliser une épaisseur trop élevée. En effet, en fonction de la conductivité thermique du matériau constituant le produit, on doit adapter l'épaisseur du produit pour fournir une performance, qui s'exprime par une résistance thermique (notée R) la plus élevée possible. 15 Il est clair qu'avec le produit décrit dans le document précédent EP1370496, la volonté d'augmenter la résistance thermique conduirait à augmenter de manière significative l'épaisseur du produit ce qui ne serait pas compatible avec certaines applications d'isolation de bâtiment. L'invention a donc pour but de proposer un produit d'isolation thermique à 20 base de fibres minérales qui présente des propriétés améliorées d'isolation thermique de sorte qu'il puisse être utilisé dans des épaisseurs raisonnables pour l'application bâtiment à laquelle ce produit est destiné. Selon l'invention, le produit d'isolation thermique qui est à base de laine minérale, est caractérisé en ce que les fibres présentent un micronaire inférieur à 25 10 I/mn, de préférence inférieur à 7 I/mn, notamment compris entre 3 et 6 I/mn, et en ce que le produit présente une conductivité thermique inférieure à 31 mW/m.K, de préférence inférieure à 30 mW/m.K. Le produit se caractérise ainsi par un diamètre moyen des fibres inférieur à 2pm, voire même inférieur à 1 pm. 30 Il s'est avéré selon l'invention que, pour une application spécifique d'isolation thermique, on a réussi à fabriquer un produit renfermant des fibres encore plus fines que dans l'art antérieur, avec une structure telle que le produit se caractérise par une conductivité thermique encore meilleure que dans l'art antérieur. Le produit de l'invention permet incontestablement d'obtenir des performances d'isolation thermique améliorées, et fournit également par la finesse de ses fibres un produit plus doux, agréablement manipulable. Selon une caractéristique, la densité du produit est d'au moins 30 kg/m3, de préférence entre 35 et 60 kg/m3, en particulier entre 40 et 55 kg/m3. Avantageusement, les fibres sont essentiellement, notamment dans une proportion d'au moins 75 %, sensiblement parallèles aux grandes extensions du produit présentant plutôt une forme sensiblement parallélépipédique rectangle. On entend par sensiblement parallèle, un parallélisme à plus ou moins 30° près io par rapport aux plans formant les grandes extensions du produit. Cet agencement parallèle des fibres s'oppose ainsi à la transmission de chaleur. On minimise la proportion de fibres orientées selon l'épaisseur du produit (perpendiculairement aux grandes extensions), conduisant de ce fait à éviter le phénomène de transmission de chaleur via les passages d'air ménagés entre ces fibres sous 15 forme de cheminées. La structure est essentiellement une structure de type laine minérale composée de fibres, en particulier de verre, liées entre elles par un liant, dans des proportions de 5 à 8% en poids du produit. Il est souhaitable en vue de la destination du produit d'ajouter des additifs 20 usuels du type huileux pour capturer la poussière, du type antistatique, ou du type hydrofugeant tel que du silicone. Selon une autre caractéristique, l'épaisseur du produit est d'au moins 30 mm, notamment de 40 à 150 mm selon l'application souhaitée et la résistance thermique désirée. 25 Pour obtenir un produit d'épaisseur adéquate, le produit peut se présenter sous forme de panneau découpé, éventuellement composé de plusieurs couches. Le produit est utilisé plus particulièrement pour le doublage des parois et/ou des toitures dans le bâtiment. Ce produit isolant thermiquement peut également être intégré à un système 30 d'isolation acoustique. Le produit est de préférence à base de fibres de verre, la proportion d'infibrés n'excédant pas 1 % pour limiter encore mieux les transferts thermiques. Le produit de l'invention est plutôt obtenu par un procédé de fibrage par centrifugation interne, au moyen d'une installation de fibrage qui présente des paramètres de fibrage adaptés pour fournir des fibres à l'indice de finesse souhaité. Selon l'invention, le procédé de fabrication de laine minérale est pourvu d'une installation qui comporte un dispositif par centrifugation interne comprenant un centrifugeur apte à tourner autour d'un axe X, notamment vertical et dont la bande périphérique est percée d'une pluralité d'orifices pour délivrer des filaments d'un matériau fondu, un moyen d'étirage gazeux à haute température io sous forme d'un brûleur annulaire qui assure l'étirage des filaments en fibres, et un tapis de réception associé à des moyens d'aspiration pour réceptionner les fibres, et est caractérisé en ce qu'il consiste à régler une combinaison de paramètres qui sont au moins, la pression du brûleur entre 450 et 750 mm CE, la rotation du centrifugeur à une vitesse supérieure à 2000 tours/minute, et la tirée 15 de fibres par jour et par orifice du centrifugeur à au plus 0,5 kg, et de préférence à au plus 0,4 kg. Pour une même configuration de centrifugeur selon l'invention, la pression du brûleur est ainsi de 500 mm CE, et d'au plus 750 mm CE, pour engendrer par exemple des fibres de micronaire de 5,5 I/mn, et respectivement de 3,4 I/mn. Ces 20 valeurs de pression n'engendrent pas trop de turbulence, et permettent un empilement régulier des strates de fibres sur le tapis de réception et fournissent une fibre qui est très avantageusement un peu plus longue. Selon une caractéristique, le procédé de l'invention est tel que le débit du matériau fondu arrivant dans le centrifugeur est inférieur à 18 tonnes/jour pour un 25 centrifugeur présentant un nombre d'orifices d'au moins 32000, et selon de préférence une combinaison d'un débit d'au plus 14 tonnes/jour et d'un nombre d'orifices pour le centrifugeur d'au moins 36000. Généralement, les assiettes qui présentent des diamètres de 600 mm n'excèdent pas 32000 orifices. L'invention fournit par contre une assiette dont le 30 nombre d'orifices est sensiblement plus important que dans l'art antérieur augmentant le nombre d'orifices par unité de surface. Le diamètre de l'assiette présente un diamètre compris entre 200 et 800 mm, la tirée de fibres par orifice étant adaptée au diamètre de l'assiette. La hauteur de la bande de perçage de l'assiette n'excède de préférence pas 35 mm. Le centrifugeur contient deux zones annulaires ou plus superposées l'une à l'autre, les orifices du centrifugeur présentant d'une zone à une autre des rangées d'orifices de diamètre différent et le diamètre par rangée annulaire étant décroissant du haut vers le bas de la bande périphérique de l'assiette en position de centrifugation. Le diamètre des orifices est compris entre 0,5 et 1,1 mm. Selon encore une autre caractéristique, la distance entre les centres des orifices voisins de la même zone annulaire est constante ou non dans toute une io zone annulaire, et cette distance varie d'une zone à l'autre d'au moins 3 % ou même d'au moins 10 % et diminue du haut vers le bas de la bande périphérique de l'assiette en position de centrifugation, avec en particulier une distance comprise entre 0,8 mm et 2 mm. Le procédé de l'invention fournit ainsi par les réglages, essentiellement de 15 la pression du brûleur, de la vitesse de rotation de l'assiette de centrifugation, et de manière non attendue de la tirée de matériau fondu par orifice et par jour de l'assiette de centrifugation, un produit dont les fibres sont particulièrement fines, selon un micronaire inférieur à 10 I/mn, avec pour plus de 65% des fibres un diamètre moyen inférieur à 1 pm, accompagné d'une conductivité thermique 20 inférieure à 31 mW/m.K, voire même inférieure à 30 mW/m.K, ce que ne propose pas l'art antérieur. En outre, pour contribuer à l'abaissement conséquent de la conductivité thermique, le procédé de l'invention réalise un agencement des fibres le plus à plat possible, c'est-à-dire selon une disposition des fibres qui est parallèle aux 25 grandes extensions du produit. Cet arrangement est en particulier obtenu par des caractéristiques relatives à la réception et à l'évacuation des fibres par le convoyeur prolongeant le tapis de réception. A cet effet, le procédé de l'invention consiste à régler la vitesse de défilement d'un convoyeur abouté au tapis de réception, supérieure à la vitesse 30 de défilement dudit tapis de réception, notamment de plus de 10 % et de préférence d'au moins 15 %. D'autres avantages et caractéristiques de l'invention vont à présent être décrits plus en détail en regard des dessins annexés sur lesquels : • La figure 1 illustre une vue schématique en coupe verticale d'une installation de fibrage selon l'invention; • La figure 2 illustre une vue schématique en coupe verticale du dispositif de fibrage de l'installation ; La figure 1 représente de façon schématique une vue en coupe transversale et selon un plan vertical d'une installation 1 de formation de matelas de laine minérale. L'installation 1 comporte de manière connue d'amont en aval, ou de haut en bas selon le sens d'écoulement de la matière étirable à l'état fondu, un dispositif io de centrifugation interne 10 qui délivre des filaments d'une matière étirable, un dispositif d'étirage 20 délivrant un courant gazeux qui transforme les filaments en fibres qui tombent sous la forme d'un voile 2, un inducteur 30 annulaire situé sous le dispositif de centrifugation 10, un dispositif d'amenée de liant 40, un tapis de réception 50 des fibres sur lequel s'accumulent les fibres pour constituer le 15 matelas. Le matelas est ensuite acheminé vers une étuve pour la cuisson des fibres et du liant au moyen d'un tapis de convoyage 60 qui prolonge dans un même plan le tapis de réception 50. La figure 2 illustre plus en détail les dispositifs 10, 20 et 30 de l'installation de fibrage. 20 Le dispositif de centrifugation 10 comporte un centrifugeur 11, encore appelé assiette de fibrage, tournant à grande vitesse, sans fond dans sa partie inférieure, et percé au niveau de sa paroi périphérique 12 par un très grand nombre d'orifices par lesquels la matière fondue est projetée sous forme de filaments sous l'effet de la force centrifuge. 25 Le centrifugeur 11 sans fond est fixé à un moyeu en prise sur un arbre creux 13 de rotation selon un axe X monté vertical, l'arbre étant entraîné par un moteur non représenté. Un panier 14 à fond plein est associé au centrifugeur en étant agencé à l'intérieur du centrifugeur de façon que son ouverture soit disposée en regard de 30 l'extrémité libre de l'arbre creux 13 et que sa paroi 15 soit sensiblement éloignée de la paroi ou bande périphérique 12. La paroi cylindrique 15 du panier est percée d'un petit nombre d'orifices 16 relativement gros, par exemple d'un diamètre de l'ordre de 3 mm. Un filet de verre fondu alimente le centrifugeur en passant par l'arbre creux 13 et s'écoule dans le panier 14. Le verre fondu, par passage au travers des orifices 16 du panier, est alors distribué sous forme de filets primaires 16a et dirigés vers l'intérieur de la bande périphérique 12 d'où ils sont expulsés au travers des orifices 17 de l'assiette sous l'effet de la force centrifuge sous forme de filaments 17a. Le dispositif d'étirage 20 est constitué d'un brûleur annulaire qui délivre un courant gazeux à température et vitesse élevées en longeant la paroi 12 du centrifugeur. Ce brûleur sert à maintenir la température élevée de la paroi du io centrifugeur et contribue à l'amincissement des filaments pour les transformer en fibres. Le courant gazeux d'étirage est généralement canalisé au moyen d'une nappe gazeuse froide enveloppante. Cette nappe gazeuse est produite par une couronne de soufflage 21 entourant le brûleur annulaire. Froide, elle permet de 15 plus d'aider au refroidissement des fibres dont la résistance mécanique est ainsi améliorée par un effet de trempe thermique. L'inducteur annulaire 30 chauffe le dessous du dispositif de centrifugation pour aider au maintien de l'équilibre thermique de l'assiette 11. Le dispositif d'amenée de liant 40 est constitué d'une couronne au travers 20 de laquelle s'écoule le voile de fibres 2. La couronne comporte une multiplicité de buses arrosant de liant le voile de fibres. De manière usuelle, le liant qui participe à la cohésion de fibres entre elles comporte des agents anti-poussière du type huileux, et des agents antistatiques. La matière minérale que l'on transforme en fibre est plutôt du verre. 25 Tout type de verre transformable par le procédé dit de centrifugation interne peut convenir. Il peut par exemple s'agir de préférence d'un verre borosilicocalcique pour lequel les proportions de bore sont significatives. Selon l'invention, l'obtention de fibres fines est réalisée par les réglages de 30 différents paramètres que sont en particulier : - la pression du brûleur 20 ; - la vitesse de rotation de l'assiette 11 ; - la tirée de fibres que fournit par jour chaque orifice 17 de l'assiette. Le brûleur annulaire 20 est de conception standard. La température du jet gazeux à sa sortie est comprise entre 1350 et 1500°C, de préférence aux environs de 1400°C. Selon l'invention, la pression du brûleur est réglée entre 450 et 750 mm CE (on rappelle que 1 mmCE = 9,81 Pa) pour engendrer un jet gazeux d'étirage le mieux adapté à la finesse des fibres souhaitée, en combinaison avec les autres paramètres précités. Si de manière usuelle, la pression d'un brûleur est de 500 mm CE, on peut choisir selon l'invention d'augmenter la pression pour amincir les fibres, ce qui demande toutefois davantage d'énergie. Un compromis entre les io différents paramètres cités plus haut est à réaliser pour obtenir le produit souhaité en fonction des facteurs économique et énergétique entrant en ligne de compte. Selon l'invention, la vitesse de rotation de l'assiette est plus rapide que celle usuelle de 1900 tours par minute (tr/mn). L'assiette de l'invention tourne à une vitesse supérieure à 2000 tr/mn, par exemple à 2200 tr/mn. 15 Selon l'invention, la tirée de fibres par orifice d'une assiette est d'au plus 0,5 kg par jour, et de préférence n'excède pas 0,4 kg/jour. La tirée de fibres par jour et par orifice correspond au débit de matière fondue traversant chaque orifice par jour. Cette tirée est bien entendue liée au débit de matière fondue délivrée en 20 amont du centrifugeur et au nombre d'orifices percés dans le centrifugeur. Selon l'invention, le débit de matière fondue n'excède pas 19 tonnes par jour (t/jour), et de préférence n'excède pas 14t/jour. Comparativement, la tirée usuelle d'un four délivrant du verre fondu est généralement de l'ordre de 23 à 25 tonnes par jour. Quant à l'assiette, elle comporte au moins 32000 orifices, de préférence au moins 25 36000 orifices, donc un nombre supérieur à celui d'une assiette standard qui est généralement de 31846. L'assiette de centrifugation présente un diamètre compris entre 200 et 800 mm, le nombre d'orifices et la tirée de matière fondue délivrée sont adaptés en conséquence. La tirée de fibres délivrée par une assiette sera d'autant plus 30 faible que le diamètre de l'assiette sera petit. Le diamètre est préférentiellement de 600 mm. L'assiette contient deux zones annulaires ou plus superposées l'une à l'autre, chaque zone étant pourvue d'une ou de plusieurs rangées annulaires d'orifices. Quelques caractéristiques particulières relatives à l'assiette peuvent par ailleurs aider à l'obtention de fibres fines. La hauteur de bande de perçage de l'assiette, hauteur sur laquelle s'étalent les orifices, n'excèdent pas 35 mm. Les orifices de l'assiette présentent d'une zone à une autre des rangées d'orifices de diamètre différent et le diamètre par rangée annulaire étant décroissant du haut vers le bas de la bande périphérique de l'assiette en position de centrifugation. Le diamètre des orifices est compris entre 0,5 et 1,1 mm. La distance entre les centres des orifices voisins de la même zone io annulaire est essentiellement constante dans toute une zone annulaire, cette distance variant d'une zone à l'autre d'au moins 3 % ou même d'au moins 10 % et diminuant du haut vers le bas de la bande périphérique de l'assiette en position de centrifugation, avec en particulier une distance comprise entre 0,8 mm et 2 mm. 15 Selon l'invention, le liant distribué par la couronne 40 est avantageusement dosé entre 5 et 8 %, et de préférence entre 5 et 7 %. La quantité de liant habituellement nécessaire dans les produits usuels et dans des proportions de 8 %, voire plus, est ici remplacée par de la quantité de fibres ; le produit présente ainsi un poids plus élevé en fibres conduisant à l'augmentation de la conductivité 20 thermique X. Enfin, l'abaissement de la conductivité thermique est aussi lié à l'arrangement des fibres dans le matelas. Une majorité supérieure à 75 %, voire même supérieure à 85 %, est disposée de manière sensiblement parallèle aux grandes extensions du produit. A cette fin, la vitesse de déplacement du tapis de 25 convoyage 60 est selon l'invention plus rapide que la vitesse du tapis de réception 50, selon une proportion supérieure à 10 %, et de préférence au moins égale à 15 %. Ce changement de vitesse avec accélération amène les fibres à se disposer le plus à plat possible dans le plan de défilement des tapis, en 30 s'orientant donc sensiblement parallèlement aux plus grandes extensions du matelas de fibres obtenu, c'est-à-dire de manière horizontale au plan des tapis, à plus ou moins un angle de 30° près. On présente ci-après un exemple de produit de l'invention obtenu conformément au procédé de l'invention. L'installation comporte une assiette de fibrage de 600 mm et 36000 orifices, avec un agencement et un diamètre des orifices tels que décrits plus haut. La tirée par orifice et par jour est de 0,4 kg. La vitesse de rotation de l'assiette est de 2200 tr/mn. La pression du brûleur est de 500 mm CE. La vitesse du convoyeur 60 est 15 % plus rapide que celle du tapis de io réception. Le produit obtenu présente les caractéristiques suivantes : - indice de finesse des fibres de 5,5 I/mn, - plus de 65 % des fibres ont un diamètre moyen inférieur à 1 pm, - conductivité thermique de 29,6 mW/m.K, 15 - densité de 45 kg/m3 -teneur en liant de 5% en poids du produit, - épaisseur de 45 mm, - les fibres sont à plus de 80% sensibement parallèles aux grandes extensions. 20 On a pu également obtenir un produit de micronaire encore plus faible de 3,4 I/mn avec une augmentation de la pression du brûleur à 750 mm CE. Ce produit peut être comparé avec un produit obtenu de manière plus standard, à partir d'une même assiette de 600 mm mais qui présente 31846 orifices et une tirée de fibres par orifice et par jour de 0,7 kg, la pression du 25 brûleur étant de 500 mm CE et la vitesse de rotation de l'assiette étant de 1900 tr/mn. Le produit comparatif réalisé présente les caractéristiques suivantes : - indice de finesse des fibres de 2,8 sous 5g, ce qui représente une valeur supérieure à 10 I/mn, 30 - diamètre moyen des fibres de 2 pm, - conductivité thermique de 34 mW/m.K, - densité de 50 kg/m3 - épaisseur de 50 mm. Par conséquent, la configuration de l'installation de fibrage selon plusieurs caractéristiques spécifiques, liées surtout à la rotation de l'assiette de fibrage, au brûleur, à la tirée de fibres, et complémentairement liées au tapis de réception et au convoyeur le suivant, a permis de manière non évidente de fournir le produit d'isolation thermique de l'invention qui jusque là n'existait pas. Le produit de l'invention par ses fibres très fines engendre l'avantage d'un toucher plus doux, rendant sa manipulation bien moins incommodante. Le produit par sa conductivité thermique bien abaissée procure une isolation thermique encore plus performante et permet d'atteindre un niveau de io résistance thermique optimal dans des épaisseurs raisonnables. Enfin, le produit de l'invention par sa densité plutôt supérieure à 30 kg/m3 se présente sous forme de plaques relativement rigides, qui en outre par une épaisseur usuelle, sont ainsi aisément manipulables, et peuvent être facilement découpées et mises en place comme voulu contre des parois à isoler. Et, comme 15 on peut le voir avec l'exemple comparatif, on réussit à réduire la densité du produit, le produit étant donc moins lourd, à réduire son épaisseur et à parvenir à une meilleure conductivité thermique. REVENDICATIONS 1. Produit d'isolation thermique à base de laine minérale, caractérisé en ce que les fibres présentent un micronaire inférieur à 10 I/mn, de préférence inférieur à 7 I/mn, notamment compris entre 3 et 6 I/mn, et en ce que le matériau présente une conductivité thermique inférieure à 31 mW/m.K, notamment inférieure à 30 mW/m.K. 2. Produit d'isolation thermique selon la revendication 1, caractérisé en ce qu'il présente une densité d'au moins 30 kg/m3, de préférence entre 35 et io 60 kg/m3, en particulier entre 40 et 55 kg/m3. 3. Produit d'isolation thermique selon l'une quelconque des revendications précédentes, caractérisé en ce que les fibres sont essentiellement sensiblement parallèles aux grandes extensions du produit, notamment dans une proportion d'au moins 75 %. 15 4. Produit d'isolation thermique selon l'une quelconque des revendications précédentes, caractérisé en ce que sa structure en laine minérale est composée de fibres, liées entre elles par un liant, dans des proportions de 5 à 8% en poids du produit. 5. Produit d'isolation thermique selon l'une quelconque des 20 revendications précédentes, caractérisé en ce qu'il a une épaisseur supérieure ou égale à 30 mm, notamment de 40 à 150 mm. 6. Produit d'isolation thermique selon l'une quelconque des revendications précédentes, caractérisé en ce qu'il se présente sous forme de panneau découpé, éventuellement composé de plusieurs couches. 25 7. Produit d'isolation thermique selon l'une quelconque des revendications précédentes, caractérisé en ce qu'il est intégré à un système d'isolation acoustique. 8. Produit d'isolation thermique selon l'une quelconque des revendications précédentes, caractérisé en ce qu'il est à base de fibres de verre 30 avec une proportion d'infibrés inférieur à 1 %. 9. Produit d'isolation thermique selon l'une quelconque des revendications précédentes, caractérisé en ce qu'il est obtenu à partir d'un procédé de fibrage par centrifugation interne. 10. Produit selon l'une quelconque des revendications précédentes, caractérisé en ce qu'il est utilisé dans le doublage des parois et/ou des toitures dans le bâtiment. 11. Procédé de fabrication de laine minérale à l'aide d'une installation comportant un dispositif par centrifugation interne qui comprend un centrifugeur (11) apte à tourner autour d'un axe X, notamment vertical et dont la bande périphérique (12) est percée d'une pluralité d'orifices (17) pour délivrer des filaments d'un matériau fondu, un moyen d'étirage gazeux à haute température sous forme d'un brûleur annulaire (20) qui assure l'étirage des filaments en io fibres, et un tapis de réception (50) associé à des moyens d'aspiration pour réceptionner les fibres, caractérisé en ce qu'il consiste à régler une combinaison de paramètres qui sont au moins, la pression du brûleur entre 450 et 750 mm CE, la rotation du centrifugeur à une vitesse supérieure à 2000 tours/minute, et la tirée de fibres par jour et par orifice du centrifugeur qui 15 est d'au plus 0,5 kg, et de préférence d'au plus 0,4 kg. 12. Procédé selon la revendication 11, caractérisé en ce que le débit du matériau fondu arrivant dans le centrifugeur est inférieur à 18 tonnes/jour pour un centrifugeur présentant un nombre d'orifices d'au moins 32000, et de préférence selon une combinaison de débit d'au plus 14 tonnes/jour et d'un 20 nombre d'orifices pour le centrifugeur d'au moins 36000. 13. Procédé selon la revendication 11 ou 12, caractérisé en ce que le centrifugeur présente un diamètre compris entre 200 et 800 mm, la tirée de fibres par orifice étant adaptée au diamètre de l'assiette. 14. Procédé selon l'une des revendications 11 à 13, caractérisé en ce 25 que le centrifugeur présente une hauteur de bande de perçage pour les orifices d'au plus 35 mm. 15. Procédé selon l'une des revendications 11 à 14, caractérisé en ce que le diamètre des orifices du centrifugeur est compris entre 0,5 et 1,1 mm. 16. Procédé selon l'une des revendications 11 à 15, caractérisé en ce 30 que les orifices du centrifugeur sont répartis en plusieurs zones annulaires, les orifices présentant d'une zone à une autre des rangées d'orifices de diamètre différent et le diamètre par rangée annulaire étant décroissant du haut vers le bas de la bande périphérique de l'assiette en position de centrifugation. 17. Procédé selon la revendication 16, caractérisé en ce que la distance entre les centres des orifices voisins de la même zone annulaire est constante ou non dans toute une zone annulaire, et cette distance varie d'une zone à l'autre d'au moins 3 % ou même d'au moins 10 % et diminue du haut vers le bas de la bande périphérique de l'assiette en position de centrifugation, avec en particulier une distance comprise entre 0,8 mm et 2 mm. 18. Procédé selon l'une des revendications 11 à 17, caractérisé en ce que l'installation comporte un convoyeur (60) qui prolonge le tapis de réception (50), la vitesse de défilement du convoyeur (60) étant supérieure à la vitesse de io défilement du tapis de réception (50), notamment de plus de 10 % et de préférence d'au moins 15 %.